ПОВЕРХНОСТНО-АКТИВНЫЕ ВЕЩЕСТВА НА ОСНОВЕ ФТОРА
FLUORINE-BASED SURFACE-ACTIVE SUBSTANCES

Настоящее изобретение относится к новым соединениям, содержащим фторированные концевые группы, к их применению в качестве поверхностно-активных веществ, а также к процессам получения этих соединений.
Поверхностно-активные вещества на основе фтора обладают выдающейся способностью снижать поверхностное натяжение, что используется, например, в гидрофобизации поверхностей, например, текстильных товаров, бумаги, стекла, строительных материалов или адсорбентов. Кроме того, является возможным применять их в качестве промотора разделения фаз или эмульгатора, или агента, понижающего вязкость в красках, поверхностных покрытиях или адгезивах.
В общем случае поверхностно-активные вещества на основе фтора содержат перфторалкильные заместители, которые расщепляются до перфторалкилкарбоновых кислот (PFCA) и перфторалкилсульфоновых кислот (PFAS) в окружающей среде с помощью биологических и/или других процессов окисления. В последние годы аккумуляция перфторалкилкарбоновых кислот (PFCA) и перфторалкилсульфоновых кислот (PFAS) в природе стала причиной беспокойства. PFCA и PFAS представляют собой высокоперсистентные соединения, длинноцепочечные варианты которых (содержащие перфторалкильные цепи из 8 или более атомов углерода) обладают биоаккумулятивным потенциалом. В некоторых случаях они предполагаются как такие, которые вызывают проблемы со здоровьем (G.L.Kennedy, Jr., J.L.Butenhoff, G.W.Olsen, J.C.O'Connor, A.M.Seacat, R.G.Biegel, S.R.Murphy, D.G.Farrar, Critical Review in Toxicology, 2004, 34, 351-384).
Специфические применения сульфотрикарбаллилатов, содержащих необязательно фторированные алкильные группы или арильные группы, являются описанными в US 4,988,610, US 6,890,608 и у A.R.Pitt и др., Colloids and Surfaces A: Physicochemical and Engineering Aspects, 1996, 114, 321-335; A.R.Pitt, Progr. Colloid Polym. Sci., 1997, 103, 307-317 и Z.-Т.Liu и др., Ind. Eng. Chem. Res. 2007, 46, 22-28.
3
2
5
Компания Omnova торгует полимерами, боковые цепи которых содержат терминальные CF или CF группы. Международная патентная заявка WO 03/010128 описывает перфторалкилзамещенные амины, кислоты, аминокислоты и кислоты тиоэтера, которые содержат С3-20-перфторалкильную группу.
JP-A-2001/133 984 раскрывает поверхностно-активные соединения, содержащие перфторалкоксильные цепи, которые являются приемлемыми для применения в антиотражательных покрытиях. JP-A-09/111286 раскрывает применение поверхностно-активных агентов на основе перфторполиэтера в эмульсиях. DE 102005000858 А1 описывает соединения, несущие, по крайней мере, одну терминальную пентафторсульфуранильную группу или, по крайней мере, одну терминальную группу трифторметокси и содержат полярную концевую группу, эти соединения являются поверхностно-активными и приемлемыми в качестве сурфактантов.
Продолжает существовать потребность в альтернативных поверхностно-активных веществах, которые предпочтительно имеют собственный профиль, сравнимый с классическими поверхностно-активными веществами на основе фтора, и обладают в равной степени большой химической универсальностью, при этом указанные соединения предпочтительно не разлагаются до длинноцепочечных стойких фторкарбоновых или фторсульфоновых кислот при окислительном или восстановительном разложении или предпочтительно являются эффективными в качестве традиционных поверхностно-активных веществ на основе фтора в относительно низкой дозировке.
Были обнаружены новые соединения, которые являются приемлемыми в качестве поверхностно-активных веществ и предпочтительно не имеют одного или более из указанных выше недостатков.
Настоящее изобретение прежде всего относится к соединениям формулы (I)
где
i
1
2
3
i
ci
c'i
di
i
1
2
3
4
1
4
группы Z (Z, Z и Z) независимо друг от друга представляют собой разветвленные или неразветвленные алкильные группы или группы структуры R(A(CRR)(CRR))-, где соответствующие индексы ci и c'i независимо друг от друга представляют собой 0-10, a di=0-5, где Rпредставляет собой разветвленный или неразветвленный фторсодержащий алкильный радикал, R-R независимо друг от друга представляют собой водород или разветвленную или неразветвленную алкильную группу, ci и c'i одновременно не являются 0, и А=О, S и/или N,
1
2
Y представляет собой анионную полярную группу и Y представляет собой атом водорода или, наоборот,
Х представляет собой катион,
i
i
ci
c'i
di
1
2
3
4
и, по крайней мере, одна из групп Z представляет собой группу структуры R(A(CRR)(CRR))-.
1
2
3
i
2
ci
di
i
3
2
2
3
2
2
2
3
2
2
2
2
4
2
2
3
1
2
3
i
4
9
2
2
6
13
2
2
8
17
2
2
-
+
+
Является предпочтительным для формулы (I), чтобы a) di>0, если Z, Z и Z все представляют собой группу структуры R(O(CH)), и все R являются выбранными из CFCFCH-, CFCFCHCH-, CFCFCFCH- или Н(CF)СН-, и/или чтобы b) Y не соответствовал OSO , и Х не соответствовал Naили К, если Z=Z=Z и все Z являются выбранными из CFCHCH-, CFCHCH- или CFCHCH-.
i
i
3
2
3
3
Радикалы R представляют собой разветвленные или неразветвленные фторсодержащие алкильные группы. Радикалы R могут быть частично фторированными или перфторированными и предпочтительно содержат терминальные перфторированные группы. Предпочтение отдается разветвленным или неразветвленным фторсодержащим алкильным группам, содержащим от 1 до 10 атомов С. Неразветвленные фторсодержащие алкильные группы предпочтительно содержат от 1 до 6 атомов С, в частности 1-4 атомов С. Разветвленные фторсодержащие алкильные группы предпочтительно содержат от 3 до 6 атомов С, в частности 3-4 атома С. Используемые разветвленные фторсодержащие алкильные группы предпочтительно представляют собой (CF)-СН- или (CF)-С- группы.
1
4
1-4
3
R-R независимо друг от друга представляют собой предпочтительно водород или C-алкильную группу, в частности H или СН. ci и c'i независимо друг от друга предпочтительно представляют собой целое число в интервале от 0 до 6, в частности, 0-3, в частности предпочтительно 0-2, где ci и c'i одновременно не являются 0. di предпочтительно представляет собой целое число в интервале от 0 до 3, в частности предпочтительно 1-3, в частности 1.
i
i
ci
c'i
di
1
2
3
4
А предпочтительно соответствует О или S, в частности О. В частности, группы Z соответствуют R(O(CRR)(CRR))-.
1
3
4
4
1
2
4
Особое преимущество отдается соединениям, в которых R-R представляют собой водород, R представляет собой водород или метил, ci и c'i независимо друг от друга являются равными 0-2, в частности 1, di является равным 0-3, в частности 1-3, и А соответствует О, где ci и c'i одновременно не являются 0. В предпочтительном варианте изобретения R в данной заявке соответствует метилу и переменные имеют эти предпочтительные значения. Также приемлемыми являются соединения, в которых R соответствует метилу, а R-R соответствуют водороду, где переменные имеют предпочтительные значения.
i
i
2
ci
di
1
2
i
i
2
ci
di
1
2
3
i
2
ci
di
i
3
2
2
3
2
2
2
3
2
2
2
2
4
2
2
3
1
2
3
i
4
9
2
2
6
13
2
2
8
17
2
2
-
+
+
Особое преимущество отдается соединениям формулы (I), в которых фторсодержащие группы Z представляют собой R(O(CH))-, где соответствующие индексы ci=2-10, предпочтительно 2-4, в частности 2, а di=0-5, предпочтительно 0-3, в частности предпочтительно 1-3, в частности 1, Y представляет собой анионную полярную группу, а Y представляет собой атом водорода или, наоборот, Х представляет собой катион и, по крайней мере, один из группы Z представляет собой группу структуры R(O(CH))-, где предпочтительно a) d>0, если Z, Z и Z все являются группами структуры R(O(CH))-, и все R являются выбранными из CFCFCH-, CFCFCHCH-, CFCFCFCH- или H(CF)CH-, и b) Y не соответствует OSO , а Х не представляет собой Naили К, если Z=Z=Z и все Z являются выбранными из CFCHCH-, CFCHCH- или CFCHCH-.
1
2
3
3
2
ai
2
bi
2
ci
di
1
2
3
1
2
3
Предпочтение также отдается соединениям формулы (I), в которых Z, Z и Z независимо друг от друга представляют собой FC(CF)(CH)(O(CH))- группы, где ai=0-6, предпочтительно 1-5, в частности 1-2, bi=1-6, предпочтительно 1-3, в частности 1-2, ci=2-10, предпочтительно 2-4, в частности 2, a di=0-5, предпочтительно 1-3, в частности 1, где, в частности, Z=Z=Z. Предпочтение также отдается соединениям, в которых ai=0, 1 или 2, предпочтительно 1-2, в частности, 1, bi=1, ci=2, a di=1 или 2, в частности, 1, и где a+а+а>1.
1
2
3
3
2
2
3
2
2
2
3
2
2
2
2
4
2
1
2
3
i
4
9
2
2
6
13
2
2
8
17
2
2
2
3
-
+
+
Если все Z, Z и Z являются выбранными из CFCFCH-, CFCFCHCH-, CFCFCFCH- или H(CF)CH-, то di в формуле (I) является предпочтительно большим 0. Если Z=Z=Z и все Zявляются выбранными из CFCHCH-, CFCHCH- или CFCHCH-, то Y не соответствует OSO , а Х не соответствует Naили К.
В одном воплощении изобретения соединения в соответствии с изобретением могут находиться в форме смесей, в которых индивидуальные соединения имеют отличные значения для ci, c'i и/или di.
i
i
i
Соединения формулы (I) в соответствии с изобретением могут содержать одну или более фторированных групп Z в соответствии с изобретением. Соединения предпочтительно содержат две или три фторированные группы Z, в частности, предпочтение отдается таким, которые содержат три фторированные группы Z.
1
2
3
1
2
3
1
2
3
1
2
3
i
ci
e'i
di
3
2
3
2
2
3
2
2
2
3
2
2
2
3
2
2
2
2
3
2
2
3
2
3
3
3
2
3
2
2
3
2
5
2
2
3
2
4
2
1
2
3
1
2
3
4
Три заместителя Z, Z и Z могут все быть идентичными, могут все быть различными или два из них могут быть идентичными, а один из них отличным, при условии, что Z, Z и Z не являются все одновременно нефторированными, разветвленными или неразветвленными алкильными радикалами. Предпочтительные соединения представляют собой такие, в которых два из Z, Z и Z или все из Z, Z и Z являются идентичными, в частности соответствуют описанным предпочтительным R(O(CRR)(CRR))-группам. Особое преимущество в данной заявке отдается следующим фторсодержащим алкильным радикалам: CFCH-, CFCFCH-, CFCFCFCH-, CFCFCHCH-, CFCFCHCHCH-, CFCFHCFCH-, (CF)СН-, (CF)С-, CF(CF)СНСН-, CF(CF)СНСН-, CF(CF)СН-. Соединения предпочтительно включают фторсодержащие алкильные радикалы, содержащие самое большее 3 атома углерода, которые несут фтор. В частности, предпочтительными являются соединения формулы (I), в которых Z=Z=Z являются такими, в которых ci или c'i равно 0-3, в частности 0-2, a di>0, где ci и c'i одновременно не являются 0. Соединения в соответствии с изобретением, в которых di равно 1-3, в частности 1, являются особенно предпочтительными.
1
2
3
1
2
3
1
2
3
Если соединения содержат нефторированные концевые группы Z, Z и Z, то таковые независимо друг от друга предпочтительно представляют собой линейный или разветвленный алкил, содержащий от 1 до 20 С атомов, предпочтительно от 1 до 10 С атомов. В частности, Z, Z и Z независимо друг от друга представляют собой линейный алкил, содержащий от 3 до 10 атомов С, в частности предпочтительно содержащий от 3 до 8 атомов С. Если две из групп Z, Z и Z являются нефторированными, то эти две группы предпочтительно являются идентичными.
1
2
3
3
3
3
2
2
s
2
t
2
2
s
2
3
2
s
2
t
3
2
2
s
2
t
3
2
2
s
2
t
3
-
-
-
2-
2-
2-
2-
В предпочтительной группе соединений, используемых в соответствии с данным изобретением, или соединений в соответствии с изобретением Y и Y, где один или оба соответствуют атому водорода, означают анионную полярную группу, выбранную из -СОО, -SO , -OSO , -РО , -ОРО -, -(OCHCH)-O-(CH)-COO-, -(OCHCH)-O-(CH), -SO-, -(OCHCH2)-O-(CH)-OSO-, -(OCHCH)-O-(CH)-PO , -(OCHCH)-O-(CH)-OPO  или формулы А-С,
или
где s означает целое число в интервале от 1 до 1000, t означает целое число, выбранное из 1, 2, 3 или 4, a w означает целое число, выбранное из 1, 2 или 3.
-
-
-
2-
2-
-
-
3
3
3
3
2
2
s
2
t
2
2
s
2
i
3
2
2
s
2
t
3
Предпочтительные анионные группы в данном случае включают, в частности, -СОО, -SO , -OSO , -РО , -ОРО , субформулу А и -(OCHCH)-O-(CH)-COO-, -(OCHCH)-O-(CH)-SO  и -(OCHCH)-O-(CH)-OSO , где каждая индивидуальная группа, взятая самостоятельно, может быть предпочтительной.
3
3
3
3
3
1
3
2
-
2-
2-
-
-
Весьма предпочтительные анионные группы в данной заявке включают -SO , -OSO-, -РО  или ОРО , в частности -SO . Особое преимущество отдается соединениям, в которых Y представляет собой сульфонатную группу -SO , а Y представляет собой атом водорода.
+
+
+
+
+
+
+
4
4
Х предпочтительно представляет собой моновалентный катион, в частности H, катион щелочного металла или NR , где R=Нили C1-С6-алкил, и все R могут быть идентичными или различными. X, в частности, предпочтительно представляет собой Na, Kили NH , особенно предпочтительно Na.
1
2
3
3
2
ai
2
bi
2
ci
di
1
2
3
-
+
Предпочтительные соединения формулы (I), в частности, представляют собой соединения, в которых все переменные имеют предпочтительные значения. Особенное предпочтение отдается соединениям, в которых Z=Z=Z=FC(CF)(CH)(O(CH))-, где ai=1-2, bi=1-2, ci=2, di=1-3, Y или Y представляют собой группу сульфоната -SO , а Х=Na.
Особое преимущество отдается соединениям формулы (Ia) или (Ib):
1
2
3
i
i
2
ci
di
i
3
2
2
3
2
2
2
где Z=Z=Z и все Z являются выбранными из R(O(CH))-, где ci=2, di=1-3 и K=CFCFCH- или CFCFCFCH-.
Соединения формулы (I) в соответствии с изобретением называются в настоящем изобретении сульфотрикарбаллилатами и основываются на эстерах аконитовой кислоты, в двойную связь которых была добавлена группа сульфоната. В частности, сульфотрикарбаллилаты, содержащие три фторированные концевые группы в соответствии с изобретением, являются предпочтительными. Соединения формулы (I) в соответствии с изобретением могут также находиться в форме смесей, в частности, также в форме изомерных смесей (смесей структурных и/или конфигурационных изомеров). В частности, смеси диастереоизомеров и/или энантиомеров являются возможными
Примеры предпочтительных соединений в соответствии с изобретением представляют собой:
где соединения формул Ia-1 и Ia-2 являются особенно предпочтительными.
Преимущества соединений в соответствии с изобретением могут представлять собой, в частности:
- поверхностную активность, которая является равной или превосходит таковую традиционных углеводородных поверхностно-активных веществ в отношении качества и/или эффективности,
- биологическую и/или абиотическую разлагаемость веществ без образования стойких перфторированных продуктов разложения, таких как PFOA (перфторкаприловая кислота) или PFOS (перфтороктансульфонат),
- слабое пенообразующее действие и/или низкую стабилизацию пенообразования,
- хорошую способность подвергаться обработке в композициях и/или
- стабильность при хранении.
Соединения в соответствии с изобретением предпочтительно имеют особую поверхностную активность. Соединения формулы (I) в соответствии с изобретением могут иметь значительно улучшенные показатели поведения в окружающей среде по сравнению с поверхностно-активными веществами уровня техники на основе фтора, поскольку они не подвергаются ни химической, ни биологической деградации до длинноцепочечных PFCA или PFAS.
Во-вторых, настоящее изобретение относится к применению соединений в соответствии с изобретением, в частности предпочтительных соединений формулы (I), в качестве поверхностно-активных агентов, например, для улучшения поведения текучести и смачивающей способности композиций для покрытия.
Предпочтительные воплощения соединений в соответствии с изобретением, описанных выше, могут, в частности, преимущественно использоваться в данной заявке. Сульфотрикарбаллилаты, которые содержат две или три, в частности три, фторированные группы, в соответствии с изобретением являются предпочтительно используемыми. Соединения формул (Ia) и/или (Ib) являются предпочтительно используемыми. Соединения в соответствии с изобретением могут также использоваться в форме смесей, в частности также в форме изомерных смесей (смесей структурных и/или конфигурационных изомеров). В частности, являются возможными смеси диастереоизомеров и/или энантиомеров.
Сферы применения представляют собой, например, применение соединений в соответствии с изобретением в качестве добавок в препаратах для покрытия поверхности, таких как краски, покрытия, защитные покрытия, специальные покрытия в электронных или полупроводниковых применениях (например, фоторезисторы, наружные слои покрытия, отражающего солнечную радиацию, внутренние слои покрытия, отражающего солнечную радиацию) или при оптических применениях (например, фотографические покрытия, покрытия оптических элементов), в полирующих составах и восках (в частности, для мебели, полов и автомобилей) или в препаратах присадок для прибавления к соответствующим препаратам.
Для применения соединения в соответствии с изобретением обычно вводят в соответствующие препараты. Настоящее изобретение таким образом относится к соответствующим композициям, которые включают, по крайней мере, одно соединение в соответствии с изобретением. Такие композиции предпочтительно включают носитель, который является приемлемым для частного применения, и необязательные дополнительные активные вещества и/или необязательные вспомогательные вещества. Предпочтительные композиции в данной заявке представляют собой краски и препараты для покрытия поверхностей и типографские краски.
В частности, настоящее изобретение также относится к композициям для покрытия поверхности на водной основе, которые включают, по крайней мере, одно из соединений в соответствии с изобретением отдельно или в смеси с другими поверхностно-активными веществами. Предпочтение отдается применению композиций для покрытия поверхностей на основе следующих синтетических пленкообразователей:
- поликонденсированные смолы, такие как алкидные смолы, насыщенные, ненасыщенные полиэстеры,
- полиамиды/имиды, кремнийорганические смолы; фенолальдегидные смолы; карбамидные смолы и меламиновые смолы,
- смолы, полученные путем аддитивной полимеризации, такие как полиуретаны и эпоксидные смолы,
- полимеризационные смолы, такие как полиолефины, соединения поливинила и полиакрилатов.
Кроме того, соединения в соответствии с изобретением являются также приемлемыми для применения в поверхностных покрытиях на основе натуральных продуктов и модифицированных натуральных продуктов. Предпочтение отдается поверхностным покрытиям на основе масел, полисахаридов, таких как крахмал и целлюлоза, а также на основе природных смол, таких как циклические олиготерпены, политерпены и/или шеллак. Соединения в соответствии с изобретением используются в водных системах для покрытия поверхностей как для физического повышения жесткости (термопластики), так и для перекрестного связывания (эластомеры и термореактивные пластики). Соединения в соответствии с изобретением предпочтительно улучшают свойства текучести и смачивания систем для покрытия поверхностей.
Дополнительная область применения соединений в соответствии с изобретением представляет собой процессы для получения полимеров, в частности фторполимеров. Важные промышленные способы для получения фторполимеров, таких как, например, политетрафторэтилен (PTFE), представляют собой, например, эмульсионную и суспензионную полимеризацию. Процессы эмульсионной и суспензионной полимеризации представляют собой стандартные примеры полимеризации, которые являются хорошо известными квалифицированному специалисту в данной области техники. В процессах эмульсионной и суспензионной полимеризации система всегда включает, по крайней мере, четыре ингредиента: (преимущественно) водонерастворимый мономер, воду, диспергирующее вещество или эмульгатор и инициирующий фактор. Осуществление указанных процессов полимеризации является известным специалисту в данной области техники. В этих процессах полимер готовят в автоклаве, который содержит воду, соответствующие, обычно газообразные, мономер(ы), инициирующий(ие) фактор(ы), поверхностно-активное(ые) вещество(а) и другой(ие) вспомогательный(ые) агент(ы), при контроле перемешивания, поддержания постоянной температуры и давления. Соединения в соответствии с изобретением являются приемлемыми в качестве поверхностно-активных агентов для поддержания очень гидрофобных капель фторполимера или частиц, диспергированных в водном растворе.
Кроме того, соединения в соответствии с изобретением могут использоваться в агентах для гидрофобизации, агентах для олеофобизации, агентах для контроля смачивания/текучести, агентах для защиты от пятен и загрязнения/очищающих средств, агентах для удаления пятен, средствах для предотвращения запотевания, смазывающих агентах, противовспенивателях, деаэраторах, ускорителях высушивания, агентах для сопротивления истиранию и агентах для защиты от механического истирания, антистатиках, в частности, для обработки текстильных изделий (в частности, одежды, ковров и ковровых покрытий, обивочного материала для мебели и автомобилей) и в твердых покрытиях (в частности, кухонных рабочих поверхностей, сантехники, кафеля, стекла), нетканых текстильных материалах, кожаных изделиях, бумаге и картоне, деревянных материалах и материалах на основе древесины, минеральных веществах, таких как цемент, бетон, штукатурка, керамика (глазурованная и неглазурованная плитка, гончарные изделия, фарфоровые изделия) и стеклянные изделия, и также в пластмассах и металлических изделиях. Для металлических материалов притязания также дополнительно относятся к применению антикоррозионных агентов. Для пластмасс и форм для обработки пластмассовых изделий притязания также дополнительно относятся к применению в агентах, которые способствуют высвобождению из формы. В случае очищающих средств и пятновыводителей притязания также дополнительно относятся к применению в качестве детергента или эмульгатора загрязнения и диспергирующего вещества.
Соединения в соответствии с изобретением могут дополнительно использоваться в качестве антимикробного активного вещества, в частности в качестве реагента для антимикробной модификации поверхности.
Дополнительная сфера применения соединения в соответствии с изобретением представляет собой применение в добавках или в аддитивных препаратах в типографских чернилах, которые имеют одну или более из следующих функций: противовспенивающий агент, деаэратор, агент для регулирования трения, смачивающий агент, агент контроля текучести, агент, способствующий совместимости пигмента, агент, повышающий разрешающую способность краски, агент, ускоряющий высушивание.
Соединения в соответствии с изобретением могут также использоваться в качестве стабилизаторов пены и/или для поддержания пленкообразования, в частности, в водных пленкообразующих пенах для тушения пожара, каждый из них может быть синтетическим и основываться на белках, а также на устойчивых к спирту композициях (AFFF и AFFF-AR, FP, FFFP и FFFP-AR).
Соединения в соответствии с изобретением могут также использоваться в качестве добавок в полимерные материалы (пластмассы), обладающие одной или более из следующих функций:
смазочный материал, агент, ослабляющий внутреннее трение, УФ-стабилизатор, агент для гидрофобизации, агент для олеофобизации, агент, который защищает от пятен и загрязнения, конденсирующий агент для наполнителей, агент для огнестойкой обработки, миграционный ингибитор (в частности, против миграции пластификаторов), противофлокуляционный агент.
Кроме того, соединения в соответствии с изобретением могут также быть приемлемыми для применения в качестве добавок в жидкую среду для очистки, травления, реактивной модификации и/или нанесения вещества на металлические поверхности (в частности, также при электропокрытии и анодизации) или поверхности полупроводников (в частности, для проявителя полупроводниковой фотолитографии, раствора для удаления краски, агента для удаления кромки, реактива для травления и очистительного агента), в качестве смачивающего агента и/или агента, который улучшает качество пленки, полученной осаждением.
Кроме того, соединения, которые могут использоваться в соответствии с данным изобретением как поверхностно-активные вещества, являются приемлемыми для промывания и очистки, а также для применения в качестве добавок/поверхностно-активных агентов в косметических продуктах, таких как, например, продукты для ухода за волосами и телом (например, шампуни, жидкости для промывания волос и кондиционеры для волос), пены для ванны, кремы и лосьоны, обладающих одной или более из следующих функций: эмульгатор, смачивающий агент, пенообразующее вещество, смазывающий агент, антистатик, агент, улучшающий устойчивость кожи к жирам и маслам
Соединения в соответствии с изобретением также используются в качестве добавок к гербицидам, пестицидам и фунгицидам, которые обладают одной или более из следующих функций: смачивающий агент для субстрата, адъювант, ингибитор ценообразования, диспергирующий агент, стабилизатор эмульсии. Кроме того, соединения в соответствии с изобретением могут также использоваться в качестве добавок к средствам, устраняющим обледенение, или агентам, которые предотвращают обледенения.
Кроме того, соединения в соответствии с изобретением являются приемлемыми в качестве добавок в препараты для процесса переработки руды, в частности в растворы для флотации и выщелачивающие растворы, обладающих одной или более из следующих функций:
смачивающий агент, пенообразующий агент, ингибитор пенообразования, и в качестве добавок в агенты для стимуляции маслоотстойников, обладающих одной или более из следующих функций: смачивающий агент, пенообразующий агент, эмульгатор.
Дополнительная область применения соединений в соответствии с изобретением заключается в их применении в качестве добавок в клейкие материалы, обладающие одной или более из следующих функций: смачивающий агент, агент, способствующий проникновению, агент, способствующий адгезии субстрата, противопенный агент.
Соединения в соответствии с изобретением могут также использоваться в качестве добавок в топливо и жидкости для гидросистемы, обладающих одной или более из следующих функций: смачивающий агент, ингибитор коррозии. В случае топлива заявленные свойства продукта также относятся к применению в качестве диспергирующего агента (в частности, для частиц фторполимера).
Соединения в соответствии с изобретением могут также использоваться в качестве добавок в шлифовальные составы и заливочные составы, обладающих одной или более из следующих функций: гидрофобизирующий агент, олеофобизирующий агент, агент для защиты от загрязнения, агент для придания устойчивости к атмосферным воздействиям, УФ-стабилизатор, агент против просачивания кремнийорганического материала.
Настоящее изобретение относится ко всем упомянутым в данной заявке применениям соединения в соответствии с данным изобретением. Соответствующее применение поверхностно-активных веществ для указанных целей является известным квалифицированному специалисту в данной области техники и последующее применение соединений, используемых в соответствии с данным изобретением, не вызовет проблем. Соединения формулы (I) в соответствии с изобретением предпочтительно используются в красках и препаратах для покрытия, типографских чернилах и восках, а также в качестве полирующих агентов. Особое преимущество отдается применению в красках и препаратах для покрытия.
i
i
2
ci
di
1
2
3
3
2
ai
2
bi
2
ci
di
1
2
3
-
+
Применение соединений формулы (I), в частности соединений формулы (I), описанных как предпочтительные выше, в красках и препаратах для покрытия, в частности, является предпочтительным. Соединения, в которых группы Z соответствуют R(O(CH))-, где соответствующие индексы ci=2-10, предпочтительно 2-4, в частности 2, a di=0-5 предпочтительно 1-3, в частности 1, являются предпочтительными в данной заявке. Соединения формулы (I), в которых Z=Z=Z=FC(CF)(CH)(O(CH))-, где ai=0-6, предпочтительно 1-5, в частности 1-2, bi=1-6, предпочтительно 1-3, в частности 1-2, ci=2, di=1-3, предпочтительно 1, Y или Y соответствуют группе сульфоната -SO , а Х=Na являются особенно предпочтительными. В частности, соединения формул Ia-1-Ia-6 являются приемлемыми для применения в красках и препаратах для покрытия, в частности такие формул Ia-1 и Ia-2.
i
Соединения формулы (I) в соответствии с изобретением могут быть предпочтительно получены путем эстерификации аконитовой кислоты или ее ангидрида или хлорангидрида, или лимонной кислоты при использовании одного или более спиртов ZOH (II), после чего осуществляют дополнительную реакцию, предпочтительно при использовании гидрогенсульфита натрия.
i
i
ci
c'i
di
i
i
3
2
ai
2
bi
2
ci
di
1
2
3
4
1
4
Z представляет собой нефторированную, разветвленную или неразветвленную, алкильную группу или группу структуры R(A(CRR)(CRR))-, где соответствующие индексы ci и c'i представляют собой, независимо друг от друга, 0-10, a di=0-5, где Rпредставляет собой разветвленный или неразветвленный фторсодержащий алкильный радикал, R-R независимо друг от друга представляют собой водород или разветвленную или неразветвленную алкильную группу, ci и c'i одновременно не являются 0, и А=О, S и/или N. Z предпочтительно охватывает переменные, описанные для предпочтительных соединений формулы (I), в частности FC(CF)(CH)(O(CH))-группу, где ai=0-6, bi=1-6, ci=2-10 и di=0-5. ai предпочтительно является равным 1 или 2, bi предпочтительно является равным 1-3, в частности 1-2. ci предпочтительно является равным 2-4, в частности 2. di предпочтительно является равным 1-3, в частности 1.
3
2
ai
2
bi
2
ci
di
Предпочтение отдается применению спиртов, содержащих FC(CF)(CH)(O(CH))- группы, где один или также различные спирты могут подвергаться реакции в виде смеси или поэтапно. Предпочтительно, в частности, используется только один спирт.
Эстерификация может также осуществляться в смеси с нефторированными, разветвленными или неразветвленными спиртами или поэтапно при использовании различных спиртов. Нефторированные, разветвленные или неразветвленные спирты являются предпочтительно такими, которые содержат линейный или разветвленный алкил, содержащий 1-20 атомов С, предпочтительно 1-10 атомов С. Особое преимущество отдается спиртам, содержащим 3-10 атомов С, в частности предпочтительно содержащим 3-8 С атомов С.
В-третьих, настоящее изобретение таким образом относится к процессу получения соединений формулы (I), в частности сульфотрикарбаллилатов, которые содержат две или три концевые группы, которые являются фторированными в соответствии с данным изобретением.
Используемые спирты являются коммерчески доступными и/или их получение является известным квалифицированному специалисту в данной области техники (Heilmann и др. J.Fluorine Chem. 1992, 59, 387; Janulis и др. US 5,157,159 (1992)).
Аконитовые эстеры предпочтительно синтезируют в присутствии традиционного катализатора, такого как, например, моногидрат толуол-4-сульфоновой кислоты:
Аконитовые эстеры могут также быть предпочтительно синтезированы исходя лимонной кислоты в присутствии традиционного катализатора, такого как, например, серная кислота. Является также возможным получить соответствующие эстеры лимонной кислоты (IV).
На втором этапе группа Y вводится путем реакции прибавления в двойную связь аконитовых эстеров или путем дериватизации ОН группы эстеров лимонной кислоты при использовании способов, известных квалифицированному специалисту в данной области техники. Приведенные ниже схемы показывают путь примера синтеза сульфотрикарбаллилатов путем реакции присоединения гидрогенсульфита натрия, которая может осуществляться при условиях, известных квалифицированному специалисту в данной области техники:
Формула (III) воспроизводит присутствие Z/E изомеров двойной связи. Дополнительные соединения в соответствии с изобретением могут быть получены аналогично иллюстративным реакциям, показанным выше. Дополнительные соединения в соответствии с изобретением могут также быть получены с помощью других способов, известных из литературы и известных как таковые квалифицированному специалисту в данной области техники. В частности, могут использоваться другие катализаторы эстерификации.
В-четвертых, настоящее изобретение относится к соединениям формулы (III), которые представляют собой промежуточные продукты в описанных выше синтезах соединений формулы (I) в соответствии с изобретением:
где
i
1
2
3
i
ci
c'i
di
i
i
i
ci
c'i
di
1
2
3
4
1
4
1
2
3
4
группы Z (Z, Z и Z) независимо друг от друга представляют собой разветвленные или неразветвленные алкильные группы или группы структуры R(A(CRR)(CRR)), где соответствующие индексы ci и c'i независимо друг от друга представляют собой 0-10, предпочтительно 0-6, в частности 0-2, a di=0-5, где R представляет собой разветвленный или неразветвленный фторсодержащий алкильный радикал, R-R независимо друг от друга представляют собой водород или разветвленную или неразветвленную алкильную группу, ci и c'i предпочтительно не являются одновременно 0, А=О, S и/или N и, по крайней мере, одна из групп Z представляет собой группу структуры R(A(CRR)(CRR)).
1
2
3
3
2
ai
2
bi
2
ci
di
1
2
3
Предпочтительные соединения формулы (III) являются такими, в которых Z, Z и Z независимо друг от друга представляют собой FC(CF)(CH)(O(CH))- группы, где ai=0-6, в частности ai=1-5, предпочтительно 1-2, bi=1-6, предпочтительно 1-3, в частности bi=1-2, ci=2-10, в частности ci=2, и di=0-5, в частности di=1. В частности, приемлемые соединения являются такими, в которых Z=Z=Z.
1
2
3
Предпочтение также отдается соединениям, в которых ai=0, 1 или 2, предпочтительно 1 или 2, в частности 1, bi=1, ci=2 и di=1 или 2, в частности 1, и где a+а+а>1.
В-пятых, настоящее изобретение относится к применению соединений формулы (III) в качестве мономеров или сомономеров в синтезе фторированных полимеров.
Раскрытия в приведенных ссылках таким образом четко представляют собой часть раскрытия содержания настоящей заявки. Приведенные ниже примеры объясняют настоящее изобретение более подробно без ограничения объема защиты.
Примеры
Пример 1: Синтез сульфотрикарбаллилатов формулы (Ia-1)
а) Эстерификация
Используемый спирт получали так, как описано в литературе (Heilmann и др. J.Fluorine Chem. 1992, 59, 387; Janulis и др. US 5157159 (1992)). Смесь 72,4 ммоля спирта, 18,1 ммоля аконитовой кислоты (90%, Alfa Aesar) и 3,6 ммоля моногидрата толуол-4-сульфоновой кислоты (Merck KGaA) в 40 мл толуола последовательно перемешивали при кипении в течение 48 часов. Воду, которая высвободилась в процессе реакции, удаляли с помощью отделителя воды. Реакцию останавливали при использовании воды. Смесь последовательно экстрагировали с помощью толуола, и объединенные органические фазы промывали водой, высушивали над сульфатом натрия и фильтровали. Растворитель отгоняли в роторном испарителе.
Очистка: колоночная хроматография при использовании силикагеля.
Элюент: толуол/этилацетат 1/2
21
21
15
9
Вещество: CHFO; M=702,362 г/моль
1
6
Н-ЯМР (400 МГц; в ДМСО-d):
6,84 (s); 4,38-4,09 (m); 3,92-3,74 (m) част. на млн
19
6
F-ЯМР (376 МГц; в ДМСО-d):
от -82,85 до -83,02 (m); от -122,79 до -122,94 (m) част. на млн
МС (EI, 70 эВ) м/э:
553 (10%); 509 (10%); 221 (15%); 177 (100%).
b) Реакция присоединения
68 мл раствора гидрогенсульфита натрия (39% в воде, Merck KGaA) (338 ммолей) по каплям прибавляли при 50°С к раствору 13,5 ммоля триэстера в 45 мл 1,4-диоксана (Merck KGaA) и смесь перемешивали при кипении. После прибавления по каплям температуру реакционной смеси удерживали на уровне 88°С в течение 65 часов. Через 24 часа и 48 часов прибавляли 23 мл раствора гидрогенсульфита натрия (39% в воде, Merck KGaA) (113 ммолей), вновь каждый раз по каплям. Растворитель удаляли в роторном испарителе. Сырьевой продукт последовательно переносили в диэтиловый этер (Merck KGaA), перемешивали и фильтровали. Отфильтрованный осадок вновь промывали путем перемешивания и фильтрования. Объединяли фазы диэтилового этера и органический растворитель удаляли в роторном испарителе
21
22
15
12
Вещество: CHFOSNa; M=806,424 г/моль
1
6
Н-ЯМР (400 МГц; в ДМСО-d):
4,31-4,06 (m); 4,00 (d); 3,95 (d); 3,88-3,71 (m); 3,68-3,54 (m); 3,48-3,37 (m); 3,36-3,00 (m); 2,92 (d); 2,87 (d) част. на млн
19
6
F-ЯМР (376 МГц; в ДМСО-d):
от -83,23 до -83,40 (m); от -123,16 до -123,55 (m) част. на млн
МС (FIA-ESI) м/э:
+
Поз. метод: 807 (M+Н)
-
Нег. метод: 783 (M-Na)
Пример 2: Определение статического поверхностного натяжения
1
2
Определяли статическое поверхностное натяжение у водных растворов поверхностно-активных веществ, которые имели различные концентрации С (процент по весу). Инструмент: Sinterface тензиометр (модель РАТ1). Температура измерения для растворов: комнатная температура. Используемый способ измерения: измерение поверхностного натяжения на подвешенных каплях против воздуха. Основные радиусы кривой (r и r) элипсоидов (капель) определяли в данном случае с помощью анализа контуров капель. Поскольку разница давлений (Δр) между внутренней и внешней поверхностью является прямо пропорциональной радиусу кривизны, поверхностное натяжение может быть подсчитано из следующей зависимости:
<mrow><mi>Δ</mi><mi>p</mi><mo>=</mo><mi>γ</mi><mrow><mo>(</mo><mrow><mfrac><mn>1</mn><mrow><msub><mi>r</mi><mn>1</mn></msub></mrow></mfrac><mo>+</mo><mfrac><mn>1</mn><mrow><msub><mi>r</mi><mn>2</mn></msub></mrow></mfrac></mrow><mo>)</mo></mrow></mrow>
3
3
Параметры настройки инструментов: объем капель 7-10 мм; время измерения 1500-3600 сек; 1,5 картинки/сек, плотность капель = 1 г/см. Значения измерения являются представленными в Таблице 1. Фигура 1 показывает поверхностное натяжение как функцию концентрации сульфокарбаллилата в соответствии с Примером 1b.
Таблица 1
с [%]
γ [мН/м]
0,001
49,4
0,013
35,6
0,127
28,5
0,240
24,7
0,308
22,9
0,370
22,6
0,414
22,3
0,451
21,9
0,485
21,2
0,513
20,9
0,610
21,2
1,265
20,7
Пример 3: Определение динамического поверхностного натяжения
Определяли динамическое поверхностное натяжение γ 0,1% (процент по весу) водного раствора соединения 1b)
Используемый метод измерения: измерение поверхностного натяжения при использовании метода давления в пузырьках воздуха.
Инструмент: SITA тензиометр (модель t 60)
Температура измерения растворов: 21°С±0,2°С
В этом измерении динамического поверхностного натяжения пузырьки воздуха проталкивали через капилляр в раствор поверхностно-активного вещества при различных пропорциях. Из полученного изменения давления поверхностное натяжение может быть определено как функция времени жизни пузырька при использовании следующего уравнения:
<mrow><mi>γ</mi><mo>=</mo><mfrac><mrow><mi>r</mi><mrow><mo>(</mo><mrow><msub><mi>p</mi><mrow><mi>max</mi></mrow></msub><mo>−</mo><mi>ρ</mi><mo>⋅</mo><mi>g</mi><mo>⋅</mo><mi>h</mi></mrow><mo>)</mo></mrow></mrow><mn>2</mn></mfrac></mrow>
max
p= максимальное давление, ρ = плотность жидкости, h = глубина погружения, r = радиус капилляра.
Измеренные значения являются представленными в Таблице 2. Фигура 2 показывает динамическое поверхностное натяжение как функцию времени жизни пузырька для соединения 1b).
Таблица 2
Время жизни пузырька [мсек]
γ [мН/м]
30
56,1
38
51,5
50
47,7
65
44,1
82
41,9
113
40
141
38,8
189
37,9
243
37,2
306
36,3
414
35,7
533
35,6
674
35,2
924
34,6
1299
34,2
1727
33,9
2200
33,7
Время жизни пузырька [мсек]
γ [мН/м]
2507
33,5
3204
33,5
4102
32,9
5473
32,9
7012
32,7
9132
32,5
11537
32,3
15707
32,1
19795
31,8
26529
31,5
35138
31,4
44790
31,3
58574
31
Пример 4: Антипиттинговый анализ для доставляемого с помощью воды полиуретанового покрытия поверхности
Поверхностное покрытие получали из сырьевых материалов в соответствии с Таблицей 3, при этом дефекты поверхности (впадины, углубления) специфически получали путем сверхдозирования антивспенивающего агента BYK 023. Высококонцентрированный раствор (95% по весу) сульфотрикарбаллилата в соответствии с Примером 1b в Dowanol PM (Dow Chemicals) вводили в поверхностное покрытие в различных количествах и сравнивали по эффективности с образцом 0 (без сульфотрикарбаллилата).
Таблица 3
Сырьевые материалы для композиции поверхностного покрытия
Продукт
Функция
Производитель
Bayhydrol XP 2470
Связующий агент
Bayer
Bayhydur 304
PUR агент полимеризации
Bayer
Метоксибутил-ацетат
Растворитель
VWR
BYK-023
Антивспенивающий агент
BYK Chemie
Паста голубого пигмента
Контраст для субстрата
BASF
В препарат загрязненного образца поверхностного покрытия сначала вводили связующий агент, пигментную пасту и воду (Таблица 4а; РЕ химический стакан: 860 мл) и последовательно завершали введение некоторых компонентов начальной смеси (Таблица 4b; РЕ химический стакан, 350 мл).
Таблица 4а
Изначально введенные компоненты 1
№поз.
Сырьевой материал
Композиция [г]
Резервуар для растворителей/установки диска для перемешивания
1
Bayhydrol XP 2470
271,18
400 об/мин; 10 мин; 80 мм
2
Пигментная паста
8
3
H<sub>2</sub>O
27,28
Таблица 4b
Завершение
№поз.
Сырьевой материал
Композиция[г]
Резервуар для растворителей/установки диска для перемешивания
4
Изначально введенная смесь
128,55
400 об/мин; 10 мин; 80 мм
5
Bayhydur 304
41,03
6
Метоксибутилацетат
10,27
7
Н<sub>2</sub>О
19,62
8
BYK 023
0,14
600 об/мин; 10 мин; 60 мм
Для введения раствора поверхностно-активного вещества последний сначала вводили на ранней стадии (РЕ химический стакан, 175 мл) и количество поверхностного покрытия соответственно основывалось на весе поверхностно-активного вещества. Готовили три исследуемых покрытия, которые содержали различное содержание поверхностно-активного вещества или не содержали поверхностно-активного вещества (Таблица 5).
Таблица 5
Введение раствора поверхностно-активного вещества
Образец поверхностного покрытия
Вес раствора ПАВ [г]
Вес поверхностного покрытия [г]
С* ПАВ [%]
Резервуар для растворителей/установки диска для перемешивания
1
-
0 образец
-
2
0,0544
37,42
0,06
900 об/мин; 5 мин; 40 мм
3
0,2064
47,39
0,19
900 об/мин; 5 мин; 40 мм
* Содержание поверхностно-активного вещества основывается на общем количестве образца поверхностного покрытия.
Поверхностные покрытия применяли к белым рисованным картам (219×286 мм; производитель: Leneta) с помощью автоматического устройства для раскладки пленки с вакуумным отсосом (Byk Gardner E-2101) и рамкой устройства для раскладки пленки (Erichson модель 360; емкость: 4 мл поверхностного покрытия; регулировка подачи: 20 мл распыления; скорость вытягивания: 50 мм/сек; толщина влажного слоя: 30 мкм). Образец поверхностного покрытия 2 был фактически свободен от дефектов покрытия (вмятин, углублений), а образец поверхностного покрытия 3 был полностью свободен от дефектов поверхности (вмятин, углублений), в то время как образец поверхностного покрытия 1 демонстрировал многочисленные дефекты поверхности (вмятины, углубления).
Фигуры 1 и 2 показывают статическое и динамическое поверхностное натяжения соответственно для соединения 1b).
Пример 5: Синтез сульфотрикарбаллилата формулы (Ia-2)
Сульфокарбаллилат формулы (Ia-2) получали с помощью процесса, описанного в Примере 1.
24
22
21
12
Эмпирическая формула: CHFOSNa, M=956,447 г/моль
1
6
Н-ЯМР (300 МГц; в ДМСО-d):
4,26-4,02 (m); 3,91 (dd); 3,82-3.67 (m); 3,63-3,46 (m); 3,44-3,30 (m); 3,25-2,98 (m);
2,89-2,77 (m) част. на млн
19
6
F-ЯМР (282 МГц; в ДМСО-d):
от -80,42 до -80,82 (m); от -127,11 до -127,50 (m); от -119,79 до -120,88 (m) част. на млн
МС (FIA-ESI) м/э:
-
Her. метод: 933 (M-Na)
Впоследствии определяли как статическое поверхностное натяжение, как описано в Примере 2, так и динамическое поверхностное натяжение, как описано в Примере 3. Результаты являются представленными в Таблицах 6 и 7.
Таблица 6
с [%]
γ [мН/м]
0,0001
54,2
0,0011
30,6
0,0018
27,8
0,0055
25,8
0,011
21,5
0,016
18,4
0,038
17,8
0,045
17,8
0,050
17,8
0,024
17,8
0,100
17,6
0,994
17,6
Таблица 7
Время жизни пузырька [мсек]
γ [мН/м]
31
68
38
66,3
49
62,7
65
58,4
83
52,1
108
44,7
144
34,8
Время жизни пузырька [мсек]
γ [мН/м]
191
27,7
241
25
325
22,9
406
20,4
522
19,3
697
18,9
859
18,8
1163
18,3
1811
18,1
2250
17,8
2590
17,8
3223
17,6
4028
17,4
5615
17,6
7247
17,5
8998
17,4
12741
17,2
16566
17,5
19736
17,1
27035
17,3
34338
16,9
43556
16,8
56679
16,8
Пример 6: Синтез сульфотрикарбаллилата формулы (Ia-3)
Сульфокарбаллилат формулы (Ia-3) получали с помощью процесса, описанного в Примере 1.
21
19
18
12
Эмпирическая формула: CHFOSNa, M=860,395 г/моль
1
6
Н-ЯМР (400 МГц; в ДМСО-d):
5,48-5,37 (m); 5,35-5,21 (m); 4,30-4,09 (m); 4,07-3,90 (m); 3,57-3,46 (m); 3,40-3,32 (m); 3,15-3,05 (m); 2,82 (dd) част. на млн
19
6
F-ЯМР (376 МГц; в ДМСО-d):
от -73,53 до -73,85 (m) част. на млн
МС (ЖХ-ESI-MC нег.):
-
RT: 9,05 (837 [М-Н])
Впоследствии определяли как статическое поверхностное натяжение, как описано в Примере 2, так и динамическое поверхностное натяжение, как описано в Примере 3. Результаты являются представленными в Таблицах 8 и 9.
Таблица 8
с [%]
γ [мН/м]
0,0001
57,9
0,001
52,5
0,01
44,0
0,10
29,2
0,25
25,4
0,53
22,7
1,03
21,7
1,22
21,3
2,46
21,0
4,74
20,8
Таблица 9
Время жизни пузырька [мсек]
γ [мН/м]
57
31
53,1
38
47,8
52
44,7
64
42
85
39,8
111
38,7
144
37,4
190
36,5
243
36
324
35,5
423
35,2
512
34,9
706
34,6
938
34,4
1209
34
1773
33,8
2145
33.7
2498
33,6
3277
33,5
4172
33,2
5331
33,1
7431
33,1
9743
33,4
11981
32,7
15946
32,2
20560
Время жизни пузырька [мсек]
γ [мН/м]
32,1
27476
32,1
35812
32
47092
31,9
60416
Пример 7: Синтез сульфотрикарбаллилата формулы (Ia-4)
Сульфокарбаллилат формулы (Ia-4) получали с помощью процесса, описанного в Примере 1.
24
16
27
9
Эмпирическая формула: CHFOSNa, M=1016,391 г/моль
1
6
Н-ЯМР (400 МГц; в ДМСО-d):
4,51-4,25 (m); 4,14 (d); 4,08 (d); 3,70-3,59 (m); 3,55-3,45 (m); 3,37-3,15 (m); 2,97 (dd) част. на млн
19
6
F-ЯМР (376 МГц; в ДМСО-d):
от -80,95 до -81,39 (m); от -113,39 до -114,00 (m); от -124,36 до -124,82 (m); от -126,02 до -126,38 (m) част. на млн
МС (ЖХ-ESI-MC нег.):
-
RT: 10,60(993 [М-Н])
Впоследствии определяли как статическое поверхностное натяжение, как описано в Примере 2, так и динамическое поверхностное натяжение, как описано в Примере 3. Результаты являются представленными в Таблицах 10 и 11.
Таблица 10
с [%]
γ [мН/м]
0,0001
71,6
0,0003
66,3
0,0006
40,8
0,0010
22,4
0,0018
17,6
0,0020
17,5
0,0024
17,0
0,005
16,8
0,01
16,6
0,10
16,3
0,93
16,2
Таблица 11
Время жизни пузырька [мсек]
γ [мН/м]
31
72,3
38
72,2
49
72,1
68
72,1
84
72,2
112
71,8
145
71,9
190
71,6
244
71,3
320
71,3
391
71
521
71
706
70,5
869
70,2
1224
70,4
1613
70
2102
70,3
2572
70,2
3329
69,5
4290
69,2
5506
68,5
6850
67,5
9319
65,7
11716
64,2
15108
60
19279
55,8
24035
50,2
30865
40,8
40016
32,1
55320
24,4
Пример 8: Синтез сульфотрикарбаллилата формулы (Ia-5)
Сульфокарбаллилат формулы (Ia-5) получали с помощью процесса, описанного в Примере 1.
30
16
39
9
Эмпирическая формула: CHFOSNa, М=1316,436 г/моль
1
6
Н-ЯМР (300 МГц; в ДМСО-d):
4,53-4,25 (m); 4,13 (d); 4,06 (d); 3,69-3,60 (m); 3,54-3,46 (m); 3,27 (ddd); 3,04-2,96 (m); 2,61-2,42 (m) част. на млн
19
6
F-ЯМР (282 МГц; в ДМСО-d):
от -81,74 до -82,27 (m); от -113,61 до -114,41 (m);-122,50 (s); от -123,29 до -124,35 (m);
от -126,74 до -127,31 (m) част. на млн
МС (ЖХ-ESI-MC нег.):
-
RT: 11,91 (1293 [М-Н])
Впоследствии определяли как статическое поверхностное натяжение, как описано в Примере 2, так и динамическое поверхностное натяжение, как описано в Примере 3. Результаты являются представленными в Таблицах 12 и 13.
Таблица 12
с [%]
γ [мН/м]
0,0001
71,9
0,001
71,5
0,01
71,4
0,10
52,9
0,98
54,5
Таблица 13
Время жизни пузырька [мсек]
γ [мН/м]
31
72,8
38
72,9
49
72,8
64
72,8
86
72,9
110
72,7
146
72,7
187
72,9
244
72,9
319
73,1
393
73,2
524
73,3
715
73,4
890
73,3
1257
73,1
1614
72,9
2142
73
2536
73
3283
72,8
Время жизни пузырька [мсек.]
γ [мН/м]
4222
72,8
5476
72,8
7128
72,9
9188
72,7
11868
72,7
15248
72,5
20919
72,5
26720
72,3
34303
72,3
44207
72,1
60491
72,2
Пример 9: Синтез сульфотрикарбаллилата формулы (Ia-6)
Сульфокарбаллилат формулы (Ia-6) получали с помощью процесса, описанного в Примере 1.
30
22
33
12
Эмпирическая формула: CHFOSNa, М=1256,492 г/моль
1
6
Н-ЯМР (400 МГц; в ДМСО-d):
4,28-4,05 (m); 3,91 (d); 3,84 (d); 3,82-3,69 (m); 3,51-3,45 (m); 3,39-3,30 (m); 3,25-3,09 (m); 3,02 (dd); 2,83 (dd) част. на млн
19
6
F-ЯМР (376 МГц; в ДМСО-d):
от -80,94 до -81,23 (m); от -119,39 до -119,96 (m); от -123,34 до -123,87 (m); от -126,30 до -126,76 (m) част. на млн
МС (ЖХ-ESI-MC нег.):
RT: 11,38(1233 [М-Н]-)
Впоследствии определяли как статическое поверхностное натяжение, как описано в Примере 2, так и динамическое поверхностное натяжение, как описано в Примере 3. Результаты являются представленными в Таблицах 14 и 15.
Таблица 14
с [%]
γ [мН/м]
0,0001
72,2
0,0011
72,1
0,0020
65,0
0,0023
60,6
0,0033
44,0
с [%]
γ [мН/м]
0,0038
26,8
0,0050
15,8
0,0100
15,7
0,10
15,4
1,00
15,4
Таблица 15
Время жизни пузырька [мсек]
γ [мН/м]
31
71,7
40
71,4
51
71,4
64
70,9
84
70,9
111
70,9
144
70,4
186
70,4
244
70,1
322
69,8
398
69,7
525
69,6
715
69,5
934
68,7
1221
67,7
1597
67,2
2099
66
2501
65,3
3243
64,3
4142
62,3
5208
61
7135
58,1
8938
55,7
11481
53,5
15165
50,3
19619
48,2
24941
46,1
33879
44
41071
41,8
54632
40,7